본 발명 의 아크릴 고무 중 에 있 어서 의 , 가교 성 단량체 단위 의 함유량 은 , 바람직 하 게 는 0 . 1 ~ 10 중량 %, 보다 바람직 하 게 는 0 . 5 ~ 7 중량 %, 더욱 바람직 하 게 는 0 . 5 ~ 5 중량 % 이 다 . 가교 성 단량체 단위 의 함유량 을 상기 범위 로 함 으로써 , 얻 어 지 는 고무 가교 물 의 내열 성 을 양호 한 것 으로 하 면서 , 내 압축 영구 변형 성 을 보다 적절 하 게 높일 수 있 다 .